(57)【特許請求の範囲】
【請求項１】
下記一般式（Ｉ）で示されるピリドフェノオキサジン金属キレート化合物。
【化１】
0003663528.tif 000018
（式中、Ｍ、Ｒ1、Ｒ2、Ｘ及びｎはそれぞれ以下のものを表す。
Ｍ：Ｆｅ、Ｃｏ、Ｎｉ、Ｃｕ又はＺｎ金属原子、
Ｒ1、Ｒ2：それぞれ独立に、置換若しくは無置換のアルキル基、又は置換若しくは無置換のアリール基、
Ｘ：陰イオン、
ｎ：２又は３。）
【請求項２】
前記一般式（Ｉ）において、Ｒ1及びＲ2がそれぞれ独立に、置換若しくは無置換のアルキル基である請求項１記載のピリドフェノオキサジン金属キレート化合物。
【発明の詳細な説明】
【０００１】
【発明の属する技術分野】
本発明は、新規な金属キレート化合物に関し、詳しくは有機溶媒に対する溶解性が高く、塗布によるコーティングが可能で、しかも耐光性に優れた、光記録媒用記録材料として有用なピリドフェノオキサジン金属キレート化合物に関する。
【０００２】
【従来の技術】
従来、有機色素薄膜を記録層とする記録媒体において、該有機色素薄膜にフタロシアニン化合物を使用したもの（例えば特開昭５８−１８３２９６号公報その他）、シアニン系色素を使用したもの（例えば特開昭５７−８２０９３号公報その他）、あるいはフェナレン系色素、ナフトキノン系色素などを使用したものが知られている。たゞ、フタロシアニン化合物は、熱、光等に対する安定性が極めて高いため、情報記録感度が低く記録に時間を要するし、また有機溶剤への溶解性が乏しく、従来は蒸着法しか薄膜化はできず生産性が悪いという難点を有している。フェナレン系色素又はナフトキノン系色素は、蒸着させやすい利点を有する反面、反射率が低いという欠点がある。シアニン系色素は、塗布によるコーティングが容易であるという利点を有する反面、耐光性に劣り、再生光による劣化を起こすという欠点がある。
【０００３】
加えて、近年、従来の光ディスクで使用されてきた波長域より短波長に発振波長（６３０〜７２０ｎｍ）を有する半導体レーザーが実用化されはじめている。更に、基板上に有機色素、金属反射層、保護層を順次積層してなるＣＤ−Ｒ媒体は、そのＣＤ規格を満足するには高い反射率を必要とし、そのため再生波長域（７７０〜８３０ｎｍ）に高い屈折率を有し、且つ安定性の高い有機色素の開発が必要である。
【０００４】
【発明が解決しようとする課題】
従って、本発明は有機溶媒に対する溶解性が高く、塗布によるコーティングが可能で、しかも耐光性に優れた、光記録媒用記録材料として有用な、新規な化合物を提供することを目的とする。
【０００５】
【課題を解決するための手段】
本発明によれば、第一に、下記一般式（Ｉ）で示されるピリドフェノオキサジン金属キレート化合物が提供される。
【化１】
0003663528.tif 000002
（式中、Ｍ、Ｒ1、Ｒ2、Ｘ及びｎはそれぞれ以下のものを表す。
Ｍ：Ｆｅ、Ｃｏ、Ｎｉ、Ｃｕ又はＺｎ金属原子、
Ｒ1、Ｒ2：それぞれ独立に、置換若しくは無置換のアルキル基、又は置換若しくは無置換のアリール基、
Ｘ：陰イオン、
ｎ：２又は３。）
第二に、前記一般式（Ｉ）において、Ｒ1及びＲ2がそれぞれ独立に、置換若しくは無置換のアルキル基である上記第一に記載したピリドフェノオキサジン金属キレート化合物が提供される。
【０００６】
本発明の前記一般式（Ｉ）で示される新規な金属キレート化合物は、有機溶剤に対する溶解性が高く、生産性の高い溶剤塗工が可能であり、耐光性及び安定性に優れた、しかも分解点が２５０℃以下と低い色素である。従って、該色素は光記録媒体用の記録材料として特に有用であり、該色素を含有することにより、生産性安定性の高い、高耐光、高感度、高速記録が可能な光記録媒体が提供される。
【０００７】
【発明の実施の形態】
以下、本発明を詳しく説明する。
本発明は、上記したように下記一般式（Ｉ）で示されるピリドフェノオキサジン金属キレート化合物に関するものであるが、このピリドフェノオキサジン金属キレート化合物は、新規物質である。
【化１】
0003663528.tif 000003
【０００８】
前記一般式（Ｉ）で示されるピリドフェノオキサジン金属キレート化合物において、ＭはＦｅ、Ｃｏ、Ｎｉ、Ｃｕ又はＺｎ金属原子を表す。
【０００９】
前記一般式（Ｉ）において、Ｒ1及びＲ2は、それぞれ独立に、置換若しくは無置換のアルキル基、又は置換若しくは無置換のアリール基を表すが、Ｒ1及びＲ2のアルキル基の具体例としては、次のものが挙げられる。
メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基等の一級アルキル基；イソプロピル基、イソブチル基、ｓｅｃ−ブチル基、イソアミル基等の二級アルキル基；ネオペンチル基、ｔｅｒｔ−ブチル基、ｔｅｒｔ−ヘキシル基、ｔｅｒｔ−アミル基、ｔｅｒｔ−オクチル基等の三級アルキル基；シクロヘキシル基等のシクロアルキル基等。
【００１０】
また、アリール基としては、フェニル基、エチルフェニル基、ブチルフェニル基、ナフチル基等が挙げられる。アリール基としては、フェニルチオエチル基、メチルチオエチル基、ブチルチオエチル基等が、窒素を介して置換されているアリール基としては、ジメチルアミノフェニル基、ジブチルアミノフェニル基等が挙げられる。
【００１１】
また、前記一般式（Ｉ）において、Ｘは陰イオンを表すが、その具体例としては、表１に示すようなものが挙げられる。
【表１】
0003663528.tif 000004
【００１２】
本発明のピリドフェノオキサジン金属キレート化合物は、例えば次の方法によって製造することができる。
まず、例えば日本化学会第６８秋季年会講演予稿集５０２頁に記載の方法に従って配位子を得る。すなわち、下記一般式（ＩＩ）で示される化合物と、下記一般式（ＩＩＩ）で示される化合物とを反応させ下記一般式（ＩＶ）で示される配粒子を得る。
【化２】
0003663528.tif 000005
【化３】
0003663528.tif 000006
（式中、Ｒ1及びＲ2は前記定義に同じ。）
【化４】
0003663528.tif 000007
（式中、Ｒ1及びＲ2は前記定義に同じ。）
次いで、上記一般式（ＩＶ）で示される配位子と下記一般式（Ｖ）で示される金属塩とを反応させることにより、前記一般式（Ｉ）で示される化合物を得ることができる。
ＭＸ            ・・・・・（Ｖ）
（式中、Ｍ及びＸは前記定義に同じ。）
【００１３】
本発明の前記一般式（Ｉ）で示される金属キレート化合物の具体例としては、例えば表２−（１）及び表２−（２）で示されるものが挙げられる。
【００１４】
【表２−（１）】
0003663528.tif 000008
【００１５】
【表２−（２）】
0003663528.tif 000009
【００１６】
本発明の前記一般式（Ｉ）で示されるピリドフェノオキサジン金属キレート化合物は、有機溶媒に対する溶解性が高く、塗布によるコーティングが可能で、しかも耐光性に優れた新規な金属キレート化合物であり、光情報記録用材料として極めて有用な化合物である。
【００１７】
【実施例】
以下、実施例により本発明を具体的に説明する。
実施例１
下記構造式（Ａ）で示される化合物１０．０ｇ及び下記構造式（Ｂ）で示される化合物９．５ｇを、Ｃｕ（ＯＣＯＣＨ3）2１０．５ｇを含む酢酸５０ｍｌに加え、５時間撹拌した。反応液に氷水を加え、沈殿物を濾取した。沈殿物はクロロホルムにより抽出し、クロロホルム層を濃縮、カラムクロマトグラム法により下記構造式（Ｃ）で示される目的配位子１１．９ｇ収率６５％を分離精製した。次に、構造式（Ｃ）で示される配位子２．０ｇをテトラヒドロフラン１００ｍｌに溶解させた後、室温にてＮｉ（ＣｌＯ4）2６Ｈ2Ｏ  ２．３ｇを加え、濾過した後、濾液を放置し、析出した結晶を濾取し、下記構造式（Ｄ）で示される金属キレート化合物１．７ｇを得た。
得られた金属キレート化合物の可視部の吸収スペクトルは、λｍａｘ６１０ｎｍ（トルエン中）、分解開始温度２４０℃であった。
【００１８】
【化５】
0003663528.tif 000010
【化６】
0003663528.tif 000011
【化７】
0003663528.tif 000012
【化８】
0003663528.tif 000013
【００１９】
実施例２
前記構造式（Ａ）で示される化合物５．２ｇ及び下記構造式（Ｅ）で示される化合物１０．０ｇを、ＦｅＣｌ3 ４．９ｇを含む酢酸３０ｍｌに加え、１０時間撹拌した。反応液に氷水を加え、沈殿物を濾取した。沈殿物はクロロホルムにより抽出し、クロロホルム層を濃縮、カラムクロマトグラム法により下記構造式（Ｆ）で示される目的配位子８．５ｇ収率５８％を分離精製した。次に、構造式（Ｆ）で示される配位子１．０ｇをエタノール３０ｍｌに溶解させた後、室温にてＣｕＳＯ4５Ｈ2Ｏ  ０．５ｇを加え、濾過した後、濾液に水を加え、析出した結晶を濾取、水洗し、下記構造式（Ｇ）で示される金属キレート化合物１．２ｇを得た。
得られた金属キレート化合物の可視部の吸収スペクトルは、λｍａｘ６１４ｎｍ（トルエン中）、分解開始温度２２０℃であった。得られた金属キレート化合物のクロロホルム溶液中の可視吸収スペクトルを図１に、また該化合物の吸収スペクトルを図３に示す。
【００２０】
【化９】
0003663528.tif 000014
【化１０】
0003663528.tif 000015
【化１１】
0003663528.tif 000016
【００２１】
実施例３
前記構造式（Ｆ）で示される配位子１．０ｇをエタノール３０ｍｌに溶解させた後、室温にてＣｏＳＯ4７Ｈ2Ｏ  ０．６ｇを加え、濾過した後、濾液に水を加え、析出した結晶を濾取、水洗し、下記構造式（Ｈ）で示される金属キレート化合物１．１ｇを得た。
得られた金属キレート化合物の可視部の吸収スペクトルは、λｍａｘ６４８ｎｍ（アセトニトリル中）であった。得られた金属キレート化合物のメタノール溶液中の可視吸収スペクトルを図２に示す。
【００２２】
【化１２】
0003663528.tif 000017
【００２３】
【発明の効果】
本発明のピリドフェノオキサジン金属キレート化合物は前記一般式（Ｉ）で示される構造を有することから、有機溶媒に対する溶解性が高く、生産性の高い溶剤塗工によるコーティング可能であり、しかも耐光性に優れ、その上分解点が２５０℃以下と低い色素である。従って、特に光記録媒用の記録材料として極めて有用である。
【図面の簡単な説明】
【図１】本発明の実施例２で得られた銅キレート化合物のクロロホルム溶液中の可視吸収スペクトルを表す図である。
【図２】本発明の実施例３で得られたコバルトキレート化合物のメタノール溶液中の可視吸収スペクトルを表す図である。
【図３】本発明の実施例２で得られた銅キレート化合物の赤外吸収スペクトルを表す図である。
【図１】
0003663528.tif 000019
【図２】
0003663528.tif 000020
【図３】
0003663528.tif 000021